(57)【要約】【課題】半田付け箇所の強度が高い電線の提供。【解決手段】亜鉛，錫またはニッケルでメッキを施した複数本の硬鋼線を撚り合わせた中心部８と、この中心部８に複数本の銅線を直接巻き付けた外層部９とからなる導体１０、その導体１０を被覆する絶縁体１１、および、シース１２からなる電線。【選択図】  図１
2004311208.tif 000002
【特許請求の範囲】
【請求項１】
亜鉛，錫またはニッケルでメッキを施した複数本の硬鋼線を撚り合わせた中心部と、この中心部に複数本の銅線を直接巻き付けた外層部とからなる導体、その導体を被覆する絶縁体、および、シースからなることを特徴とする電線。
【発明の詳細な説明】
【０００１】
【発明の属する技術分野】
本発明は、電線に関する。
【０００２】
【従来の技術】
出願人において適当な先行技術文献は発見できなかったが、従来より、電子機器内部の配線や各種センサの配線等に用いられる電線として、テトロン（登録商標）等のポリエステル繊維、あるいは、ケブラー（登録商標）等のパラ系全芳香族ポリアミド繊維等を撚り合わせてなる介在１に、複数本の銅錫合金線２…を巻き付けてなる導体３を、シース４で被覆した電線５が広く知られている（図４）。
【０００３】
【発明が解決しようとする課題】
この電線５の端部のシース４を剥ぎ上記導体３を露出して、この部分を他の電線の端部やプラグに半田付けすると、半田６は、上記導体３の各銅錫合金線２…の隙間に浸透し、該銅錫合金線２…と接触し接合するが、上記介在１とは、接触しても接合しない（図５）。
したがって、この電線５の端部は、各銅錫合金線２…と半田との接合力のみによって他の電線の端部やプラグに接合されるので、その半田付け箇所の引張強度や屈曲強度は低く、該電線５は、繰り返し屈曲されたり長期間振動が加えられることにより、上記半田付け箇所から断線してしまうことがある。
【０００４】
そこで、本発明は、半田付け箇所の強度が高い電線を提供することを目的とする。
【０００５】
【課題を解決するための手段】
本発明電線は、亜鉛，錫またはニッケルでメッキを施した複数本の硬鋼線を撚り合わせた中心部８と、この中心部８に複数本の銅線を直接巻き付けた外層部９とからなる導体１０、その導体１０を被覆する絶縁体１１、および、シース１２からなる。
【０００６】
【発明の実施の形態】
以下、本発明の一実施形態として、心電計等の医療用電子機器の内部配線やそのセンサ部の配線に用いられる電線を例に挙げ、図面を参照しながら説明する。
【０００７】
７は、本発明に係る電線で、それは、亜鉛，錫またはニッケルでメッキを施した複数本の硬鋼線を撚り合わせた中心部８と、この中心部８に複数本の裸軟銅線や銅錫合金線等（以下、単に「銅線」という。）を直接巻き付けた外層部９とからなる導体１０を、架橋ポリエチレン（ＰＥ）製の絶縁体１１で被覆し、さらにその外側をウレタン・ポリ塩化ビニル（ＰＶＣ）混合材製のシース１２で被覆したものである。
【０００８】
この電線７は、導体１０中に、硬鋼線からなる中心部８を有しているので、その引張強度，屈曲強度は上記従来の電線５のそれよりも高くなっている。
【０００９】
また、この電線７の一端のシース１２と絶縁体１１を剥ぎ上記導体１０を露出させて、この部分を他の電線や端子に半田付けすると、半田は、上記導体１０の外層部９の各銅線の隙間１３…のみならず、中心部８の各硬鋼線の隙間１４…にまで浸透し、それら外層部９の各銅線および中心部８の各硬鋼線に強固に接合する。
したがって、この電線７の半田付け箇所は、上記従来の電線５の半田付け箇所に比べ引張強度，屈曲強度が高い。
【００１０】
以下、従来の電線と、本発明に係る電線について行った引張強度試験の結果を示す。
【００１１】
＜試料＞
（１）従来の電線
テトロン糸を介在１とし、これに銅錫合金線２…を撚り合わせた導体３を、ウレタン・ポリ塩化ビニル（ＰＶＣ）混合材製のシース４で被覆してなる電線５（図４）を用いた。この電線５の詳細な仕様は表１に示した通りであり、また、その導体抵抗は１．３Ω／ｍであった。
【表１】
2004311208.tif 000003
（２）本発明に係る電線
亜鉛メッキを施した複数本の硬鋼線を撚り合わせた中心部８と、この中心部８に複数本の裸軟銅線を直接巻き付けた外層部９とからなる導体１０を、架橋ポリエチレン（ＰＥ）製の絶縁体１１で被覆し、さらにその外側をウレタン・ポリ塩化ビニル（ＰＶＣ）混合材製のシース１２で被覆した電線７（図１）を用いた。この電線７の詳細な仕様は表２に示した通りであり、また、その導体抵抗は０．５Ω／ｍであった。
【表２】
2004311208.tif 000004
【００１２】
＜試験方法＞
（ａ）電線単体での引張強度試験
対象とする電線の一端をバイスに固定し、他端にバネ秤を取り付けた。そして、このバネ秤を手でゆっくりと引っぱり、電線が破断したときに、上記バネ秤で読み取った数値を電線自体の引張強度とした。
（ｂ）半田付け箇所の引張強度試験
対象とする電線の一端の導体にプラグを半田付けし、このプラグをバイスに固定するとともに、該電線の他端にバネ秤を取り付けた。そして、このバネ秤を手でゆっくりと引っぱり、半田付け箇所が破断したときに上記バネ秤で読み取った数値を、半田付け箇所の引張強度とした。
【００１３】
＜試験結果＞
上記（ａ），（ｂ）の引張強度試験を、上記（１）の従来の電線５と（２）の本発明に係る電線７について、それぞれ３回ずつ行って得られた結果を、表３に示す。ただし、使用したバネ秤の計測範囲は２０ｋｇ迄であり、この範囲で破断しなかったものについては、「２０ｋｇ以上」と示してある。
【００１４】
【表３】
2004311208.tif 000005
【００１５】
上記試験結果から明らかなように、本発明に係る電線７自体の引張強度は、従来の電線５のそれに比べると、少なくとも１．５倍以上あり、また、半田付け箇所の引張強度は、従来の電線のそれに比べ７．４〜１０倍となっている。
【００１６】
これは、従来の電線５の場合、銅錫合金線２…の隙間に浸透した半田が該銅錫合金線２…に接合するだけで、介在１のテトロン糸に半田が接合しないのに対し、本発明に係る電線７の場合、導体１０の、外層部９の隙間１３…のみならず中心部８の隙間１４…にまで半田が浸透し、外層部９の各裸軟銅線および中心部８の各硬鋼線に接合したことにより、半田付け箇所の接合強度が高くなっているからであると考えられる。
【００１７】
本発明電線は、上記で説明した構造に限られるものではなく、たとえば、上記中心部８と外層部９からなる導体１０を被覆する絶縁体１１の外側に、所要の導電材料からなる遮へい層１５を設けて、シールド線１６としてもよい（図３）。
【００１８】
また、上記電線７…を複数本撚り合わせたものに外被を被覆して多心のケーブルを製作できること明らかである（図示せず）。
【００１９】
【発明の効果】
以上述べたところから明らかなように、本発明電線は、亜鉛，錫またはニッケルでメッキを施した複数本の硬鋼線を撚り合わせた中心部と、この中心部に複数本の銅線を直接巻き付けた外層部とからなる導体、その導体を被覆する絶縁体、および、シースからなるので、半田付けをすると、半田は導体の上記外層部の隙間のみならず上記中心部の隙間にまで浸透し、上記各硬鋼線および各銅線に接合し、半田付け箇所の引張強度，屈曲強度が高くなる。
また、導体の中心部として硬鋼線を有するので、電線自体の強度が高い。
【図面の簡単な説明】
【図１】本発明の一実施形態に係る電線の断面図である。
【図２】同上の電線の半田の浸透状態を示した断面図である。
【図３】本発明電線の他の例の断面図である。
【図４】従来の電線の断面図である。
【図５】従来の電線の半田の浸透状態を示した断面図である。
【符号の説明】
６      中心部
７      外層部
８      導体
１１    絶縁体
１２    シース
【図１】
2004311208.tif 000006
【図２】
2004311208.tif 000007
【図３】
2004311208.tif 000008
【図４】
2004311208.tif 000009
【図５】
2004311208.tif 000010